"エポキシ樹脂と、芳香族アミン化合物と、硬化促進剤として、1分子中に下記一般式Iで表される構造部位及び下記一般式IIで表される構造部位の両方を有する化合物群の中から選ばれる少なくとも1種の化合物と、を含有する電子部品用液状樹脂組成物。式中、L1、L2及びL3はそれぞれ独立に、炭素原子、水素原子及び酸素原子から構成される炭素数1~18の2価の基、炭素数1~18の2価の炭化水素基、又は単結合を示す。R1~R6はそれぞれ独立に、炭素数1~18の1価の炭化水素基、又は水素原子を示し、R7~R10はそれぞれ独立に、炭素原子、水素原子及び酸素原子から構成される炭素数1~18の1価の基、炭素数1~18の1価の炭化水素基、又は水素原子を示す。またR7~R10から選ばれる隣接する2つの基は互いに結合して環を形成してもよい。前記硬化促進剤として、下記一般式IIIで表される構造部位を有する化合物を含有する、請求項1に記載の電子部品用液状樹脂組成物。式中、L31、L32及びL33はそれぞれ独立に、炭素原子、水素原子及び酸素原子から構成される炭素数1~18の2価の基、炭素数1~18の2価の炭化水素基、又は単結合を示す。ただしL32及びL33が同時に単結合となる場合を除く。R31~R36はそれぞれ独立に、水素原子又は炭素数1~18の炭化水素基を示す。Arは、2以上の芳香族炭化水素基が単結合若しくは炭素数1~6の直鎖状又は分岐鎖状のアルキレン基、カルボニル基及び酸素原子からなる群より選ばれる少なくとも1種からなる連結基で連結され、前記芳香族炭化水素基が結合位置となるmn価の基、又はmn価の芳香族炭化水素基を示す。m及びnはそれぞれ独立に、1~5の整数を示す。前記硬化促進剤として、カルボキシ基及びフェノール性水酸基を有する芳香族炭化水素化合物の少なくとも1種と、ビニルエーテル基を有する化合物の少なくとも1種とを付加反応させて得られる反応生成物を含有する、請求項1又は請求項2に記載の電子部品用液状樹脂組成物。前記エポキシ樹脂は液状エポキシ樹脂である、請求項1~請求項3のいずれか1項に記載の電子部品用液状樹脂組成物。前記芳香族アミン化合物は液状芳香族アミン化合物である、請求項1~請求項4のいずれか1に記載の電子部品用液状樹脂組成物。さらに無機充填剤を含有し、前記無機充填剤の配合量が電子部品用液状樹脂組成物全体の50質量以上80質量以下の範囲である、請求項1~請求項5のいずれか1項に記載の電子部品用液状樹脂組成物。前記芳香族アミン化合物は、3,3’-ジエチル-4,4’-ジアミノジフェニルメタン及びジエチルトルエンジアミンから選ばれる少なくとも一方を含有する、請求項1~請求項6のいずれか1項に記載の電子部品用液状樹脂組成物。半導体素子の回路形成面と無機又は有機基板の回路形成面とを対向させ、前記半導体素子の電極と前記基板の回路とがバンプを介して電気的に接続され、前記半導体素子と前記基板との隙間に請求項1~請求項7のいずれか1項に記載の電子部品用液状樹脂組成物を封止してなる電子部品装置。最近の素子の高集積度化、多機能化に伴いチップサイズが大きくなってきている一方、多ピン化によってバンプの小径化、狭ピッチ化、狭ギャップ化が、また、搭載機器の小型化に伴いチップ厚の薄型化が行なわれており、エラストマーと界面活性剤を添加したのみでは、電子部品装置の高い信頼性を確保することがますます難しくなってきている。本発明は、このような事情に鑑みなされたもので、ポットライフが長く、狭ギャップでの流動性が良好であり、ゲルタイムを速くすることで硬化温度の低温化を可能にし、チップにかかる熱応力が低減され、さらに成形時のボイド発生が抑制された電子部品用液状樹脂組成物、及びこれにより封止された信頼性耐湿性、耐温度サイクル性の高い電子部品装置を提供することを課題とする。本発明者らは、鋭意検討の結果、特定の硬化剤と硬化促進剤を含有する電子部品用液状樹脂組成物を見出した。より詳しくは、本発明は、以下に関する。<1>エポキシ樹脂と、芳香族アミン化合物と、硬化促進剤として、1分子中に下記一般式Iで表される構造部位及び下記一般式IIで表される構造部位の両方を有する化合物群の中から選ばれる少なくとも1種の化合物と、を含有する電子部品用液状樹脂組成物。式中、L1、L2及びL3はそれぞれ独立に、炭素原子、水素原子及び酸素原子から構成される炭素数1~18の2価の基、炭素数1~18の2価の炭化水素基、又は単結合を示す。R1~R6はそれぞれ独立に、炭素数1~18の1価の炭化水素基、又は水素原子を示し、R7~R10はそれぞれ独立に、炭素原子、水素原子及び酸素原子から構成される炭素数1~18の1価の基、炭素数1~18の1価の炭化水素基、又は水素原子を示す。またR7~R10から選ばれる隣接する2つの基は互いに結合して環を形成してもよい。<2>前記硬化促進剤として、下記一般式IIIで表される構造部位を有する化合物を含有する、前記<1>に記載の電子部品用液状樹脂組成物。式中、L31、L32及びL33はそれぞれ独立に、炭素原子、水素原子及び酸素原子から構成される炭素数1~18の2価の基、炭素数1~18の2価の炭化水素基、又は単結合を示す。ただしL32及びL33が同時に単結合となる場合を除く。R31~R36はそれぞれ独立に、水素原子又は炭素数1~18の炭化水素基を示す。Arは、2以上の芳香族炭化水素基が単結合若しくは炭素数1~6の直鎖状又は分岐鎖状のアルキレン基、カルボニル基及び酸素原子からなる群より選ばれる少なくとも1種からなる連結基で連結され、前記芳香族炭化水素基が結合位置となるmn価の基、又はmn価の芳香族炭化水素基を示す。m及びnはそれぞれ独立に、1~5の整数を示す。<3>前記硬化促進剤として、カルボキシ基及びフェノール性水酸基を有する芳香族炭化水素化合物の少なくとも1種と、ビニルエーテル基を有する化合物の少なくとも1種とを付加反応させて得られる反応生成物を含有する、前記<1>又は<2>に記載の電子部品用液状樹脂組成物。<4>前記エポキシ樹脂は液状エポキシ樹脂である、前記<1>~<3>のいずれか1項に記載の電子部品用液状樹脂組成物。<5>前記芳香族アミン化合物は液状芳香族アミン化合物である、前記<1>~<4>のいずれか1に記載の電子部品用液状樹脂組成物。<6>さらに無機充填剤を含有し、前記無機充填剤の配合量が電子部品用液状樹脂組成物全体の50質量以上80質量以下の範囲である、前記<1>~<5>のいずれか1項に記載の電子部品用液状樹脂組成物。<7>前記芳香族アミン化合物は、3,3’-ジエチル-4,4’-ジアミノジフェニルメタン及びジエチルトルエンジアミンから選ばれる少なくとも一方を含有する、前記<1>~<6>のいずれか1項に記載の電子部品用液状樹脂組成物。<8>半導体素子の回路形成面と無機又は有機基板の回路形成面とを対向させ、前記半導体素子の電極と前記基板の回路とがバンプを介して電気的に接続され、前記半導体素子と前記基板との隙間に前記<1>~<7>のいずれか1項に記載の電子部品用液状樹脂組成物を封止してなる電子部品装置。本発明によれば、ポットライフが長く、狭ギャップでの流動性が良好であり、ゲルタイムを速くすることで硬化温度の低温化を可能にし、チップにかかる熱応力を低減され、さらに成形時のボイド発生が抑制された電子部品用液状樹脂組成物、及びこれにより封止された信頼性耐湿性、耐温度サイクル性の高い電子部品装置を提供することができる。本明細書において工程との語は、独立した工程だけではなく、他の工程と明確に区別できない場合であってもその工程の所期の作用が達成されれば、本用語に含まれる。また~を用いて示された数値範囲は、~の前後に記載される数値をそれぞれ最小値及び最大値として含む範囲を示す。さらに組成物中の各成分の量について言及する場合、組成物中に各成分に該当する物質が複数存在する場合には、特に断らない限り、組成物中に存在する当該複数の物質の合計量を意味する。本発明の電子部品用液状樹脂組成物は、Aエポキシ樹脂の少なくとも1種と、B芳香族アミン化合物少なくとも1種と、C硬化促進剤として、1分子中に下記一般式Iで表される構造部位及び下記一般式IIで表される構造部位の両方を有する化合物群の中から選ばれる少なくとも1種の化合物と、を含有することを特徴とする。式中、L1、L2及びL3はそれぞれ独立に、炭素原子、水素原子及び酸素原子から構成される炭素数1~18の2価の基、炭素数1~18の2価の炭化水素基、又は単結合を示す。R1~R6はそれぞれ独立に、炭素数1~18の1価の炭化水素基、又は水素原子を示し、R7~R10はそれぞれ独立に、炭素原子、水素原子及び酸素原子から構成される炭素数1~18の1価の基、炭素数1~18の1価の炭化水素基、又は水素原子を示す。またR7~R10から選ばれる隣接する2つの基は互いに結合して環を形成してもよい。特定構造の硬化促進剤を用いることにより、ポットライフに優れ、成形時のボイドの発生を抑制するとともに、ゲルタイムが短縮され、硬化温度の低温化を可能にする。また、形成される硬化物は、吸湿による各種基材との接着力の低下が小さく、吸湿後においても各種基材との接着力が高い。よって、この電子部品用液状樹脂組成物を用いて電子部品を封止すれば、成形性、信頼性の高い電子部品装置を得ることができるので、その工業的価値は大である。これは例えば以下のように考えることができる。特定硬化促進化合物においては、硬化促進作用を有するカルボキシ基及びフェノール性水酸基にビニル基が付加してブロックされた状態であるため、保存安定性及び各種の信頼性に優れる。さらに硬化時には加熱によりビニル基が速やかに脱離するため、ゲルタイムが短縮され、硬化温度の低温化が図れるものと考えることができる。尚、本発明における液状とは、常温25°Cにおいて液状であることを意味する。具体的には、25°Cにおいて、E型粘度計で測定される粘度が1000Pas以下であることを意味する。但し、本発明の電子部品用液状樹脂組成物が、反応などにより硬化した場合は、常温においても固体となる場合もある。Aエポキシ樹脂本発明で用いるエポキシ樹脂は、1分子中に2個以上のエポキシ基を有するものであれば特に制限されない。中でも、常温において液状である液状エポキシ樹脂であることが好ましい。エポキシ樹脂としては、電子部品用液状樹脂組成物で一般に使用されているエポキシ樹脂を用いることができる。本発明で使用できるエポキシ樹脂としては、例えば、ビスフェノールA、ビスフェノールF、ビスフェノールAD、ビスフェノールS、水添ビスフェノールA等のジグリシジルエーテル型エポキシ樹脂、オルソクレゾールノボラック型エポキシ樹脂を代表とするフェノール類とアルデヒド類を縮合又は共縮合させて得られるノボラック樹脂をエポキシ化したもの、フタル酸、ダイマー酸等の多塩基酸とエピクロルヒドリンの反応により得られるグリシジルエステル型エポキシ樹脂、p―アミノフェノール、ジアミノジフェニルメタン、イソシアヌル酸等のアミン化合物とエピクロルヒドリンの反応により得られるグリシジルアミン型エポキシ樹脂、オレフィン結合を過酢酸等の過酸により酸化して得られる線状脂肪族エポキシ樹脂、脂環族エポキシ樹脂などが挙げられる。これらは単独で用いても2種以上を組み合わせて用いてもよい。なかでも、流動性の観点からは液状ビスフェノール型エポキシ樹脂が好ましく、耐熱性、接着性及び流動性の観点から液状グリシジルアミン型エポキシ樹脂が好ましい。前記液状エポキシ樹脂好ましくは、液状ビスフェノール型エポキシ樹脂及び液状グリシジルアミン型エポキシ樹脂から選ばれる少なくとも1種は、いずれか1種を単独で用いても、2種以上を組合せて用いてもよい。液状エポキシ樹脂の含有率は、その性能を発揮するためにエポキシ樹脂全量中において、合わせて30質量以上とすることが好ましく、50質量以上がより好ましく、80質量以上とすることがさらに好ましい。また、本発明の電子部品用液状樹脂組成物は、本発明の効果が達成される範囲内であれば固形エポキシ樹脂を含んでいてもよい。固形エポキシ樹脂の含有率は、成形時の流動性の観点から、エポキシ樹脂全量中において70質量以下とすることが好ましく、50質量以下がより好ましく、20質量以下とすることがさらに好ましい。エポキシ樹脂のエポキシ当量は特に制限されない。中でも、50以上5000以下であることが好ましく、70以上1000以下であることがより好ましく、70以上500以下であることがさらに好ましい。さらに、これらのエポキシ樹脂の純度、特に加水分解性塩素量はICなど素子上のアルミ配線腐食に係わるため少ない方が好ましく、耐湿性の優れた電子部品用液状樹脂組成物を得るためには500ppm以下であることが好ましい。ここで、加水分解性塩素量とは試料のエポキシ樹脂1gをジオキサン30mlに溶解し、1M-KOHメタノール溶液5mlを添加して30分間、過熱還流後、電位差滴定により求めた値を尺度としたものである。B芳香族アミン化合物本発明に用いられるB芳香族アミン化合物は、芳香環を有するアミンを含むものであれば特に制限はない。中でも常温で液状の芳香族アミン化合物であることが好ましい。芳香族アミン化合物は、例えば硬化剤として機能する。芳香族アミン化合物を例示すれば、ジエチルトルエンジアミン、1-メチル-3,5-ジエチル-2,4-ジアミノベンゼン、1-メチル-3,5-ジエチル-2,6-ジアミノベンゼン、1,3,5-トリエチル-2,6-ジアミノベンゼン、3,3’-ジエチル-4,4’-ジアミノジフェニルメタン、3,5,3’,5’-テトラメチル-4,4’-ジアミノジフェニルメタンなどが挙げられる。これらの芳香族アミン化合物は、例えば、市販品として、jERキュアW三菱化学株式会社製商品名、カヤハードA-A、カヤハードA-B、カヤハードA-S日本化薬株式会社製商品名、トートアミンHM-205東都化成株式会社製商品名、アデカハードナーEH-101旭電化工業株式会社製商品名、エポミックQ-640、エポミックQ-643三井化学株式会社製商品名、DETDA80Lonza社製商品名などが入手可能である。これらの芳香族アミン化合物は、単独で用いても2種類以上を組み合わせて用いてもよい。そのなかでも保存安定性の観点から、3,3’-ジエチル-4,4’-ジアミノジフェニルメタン及びジエチルトルエンジアミンが好ましく、B芳香族アミン化合物としてこれらのいずれか又はこれらの混合物を主成分として含有することが好ましい。ジエチルトルエンジアミンとしては、3,5-ジエチルトルエン-2,4-ジアミン及び3,5-ジエチルトルエン-2,6-ジアミンが挙げられる。これらは単独で用いても混合物で用いてもよい。特に、3,5-ジエチルトルエン-2,4-ジアミンを全B芳香族アミン化合物中に60質量以上含むことが好ましい。B芳香族アミン化合物の活性水素当量は特に制限されない。中でも30以上1000以下であることが好ましく、30以上500以下であることがより好ましく、30以上200以下であることが更に好ましい。また本発明の電子部品用液状樹脂組成物は、本発明の効果が達成される範囲内であれば上記の芳香族アミン化合物の他に、芳香族アミン化合物以外のアミン系硬化剤、フェノール性硬化剤、酸無水物等の電子部品用液状樹脂組成物で一般に使用されている硬化剤を併用することができ、固形硬化剤も併用することもできる。他の硬化剤を併用する場合、B芳香族アミン化合物の含有率は、その性能を発揮するために、硬化剤全量中において60質量以上とすることが好ましい。Aエポキシ樹脂とB芳香族アミン化合物を含む硬化剤との当量比は特に制限はないが、それぞれの未反応分を少なく抑えるために、エポキシ樹脂1.0当量に対して硬化剤を0.7当量以上1.8当量以下の範囲に設定することが好ましく、0.8当量以上1.6当量以下がより好ましく、1.0以上1.5当量以下が更に好ましい。C硬化促進剤本発明におけるC硬化促進剤は、1分子中に下記一般式Iで表される構造部位及び下記一般式IIで表される構造部位の両方を有する化合物以下、特定硬化促進化合物ともいう群の中から選ばれる少なくとも1種の化合物を含有する。特定硬化促進化合物は、一般式Iで表される構造部位及び一般式IIで表される構造部位の両方を有するものであればよく、一般式Iで表される構造部位と一般式IIで表される構造部位との結合態様は特に制限されない。中でも硬化促進作用の観点から、一般式IにおけるL1が一般式IIにおけるフェニル基に結合する態様であることが好ましい。L1の一般式IIにおけるフェニル基における結合位置は特に限定されない。中でも、一般式IIにおける酸素原子に対してパラ位又はメタ位であることが好ましい。式中、L1、L2及びL3はそれぞれ独立に、炭素原子、水素原子及び酸素原子から構成される炭素数1~18の2価の基、炭素数1~18の2価の炭化水素基、又は単結合を示す。R1~R6はそれぞれ独立に、炭素数1~18の1価の炭化水素基、又は水素原子を示し、R7~R10はそれぞれ独立に、炭素原子、水素原子及び酸素原子から構成される炭素数1~18の1価の基、炭素数1~18の1価の炭化水素基、又は水素原子を示す。さらにR7~R10から選ばれる隣り合う2つの基は、互いに連結して飽和環又は不飽和環を形成してもよい。炭素数1~18の2価の炭化水素基の具体例としては、炭素数1~18の直鎖状又は分岐鎖状のアルキレン基、シクロアルキレン基、直鎖状又は分岐鎖状のアルケニレン基、シクロアルケニレン基、並びにフェニレン基、ビフェニレン基及びナフチレン基等のアリーレン基などが挙げられる。中でも、ポットライフの観点から、炭素数1~12の直鎖状又は分岐鎖状のアルキレン基、炭素数3~12のシクロアルキレン基、炭素数2~12の直鎖状又は分岐鎖状のアルケニレン基、炭素数3~12のシクロアルケニレン基及び炭素数6~12のアリーレン基が好ましく、炭素数1~8の直鎖状又は分岐鎖状のアルキレン基、フェニレン基、ビフェニレン基及びナフチレン基がより好ましく、炭素数1~8の直鎖状又は分岐鎖状のアルキレン基がさらに好ましい。また炭素原子、水素原子及び酸素原子から構成される炭素数1~18の2価の基の具体例としては、メチレンオキシ基、エチレンオキシ基、プロピレンオキシ基、ジエチレンオキシ基、ジプロピレンオキシ基、トリエチレンオキシ基及びトリプロピレンオキシ基等の炭素数1~18のアルキレンオキシ基並びにオリゴアルキレンオキシ基などが挙げられる。中でも、ポットライフの観点から、炭素数1~12の直鎖状又は分岐鎖状のアルキレンオキシ基及び炭素数2~12の直鎖状又は分岐鎖状のオリゴアルキレンオキシ基が好ましく、炭素数1~8の直鎖状又は分岐鎖状のアルキレンオキシ基及び炭素数2~8の直鎖状又は分岐鎖状のオリゴアルキレンオキシ基がより好ましく、炭素数1~8の直鎖状又は分岐鎖状のアルキレンオキシ基がさらに好ましい。炭素数1~18の1価の炭化水素基の具体例としては、炭素数1~18の直鎖状又は分岐鎖状のアルキル基、シクロアルキル基、直鎖状又は分岐鎖状のアルケニル基、シクロアルケニル基、アリール基などが挙げられる。中でも、ポットライフの観点から、炭素数1~18の直鎖状又は分岐鎖状のアルキル基、炭素数3~18のシクロアルキル基、炭素数2~18の直鎖状又は分岐鎖状のアルケニル基、炭素数3~18のシクロアルケニル基及び炭素数6~18のアリール基が好ましく、炭素数1~12の直鎖状又は分岐鎖状のアルキル基、炭素数3~12のシクロアルキル基、炭素数2~12の直鎖状又は分岐鎖状のアルケニル基、炭素数3~12のシクロアルケニル基及び炭素数6~12のアリール基がより好ましく、炭素数1~6の直鎖状又は分岐鎖状のアルキル基がさらに好ましい。炭素原子、水素原子及び酸素原子から構成される炭素数1~18の1価の基の具体例としては、メトキシ基、エトキシ基、メトキシメチル基、フェノキシ基、フェノキシメチル基、メトキシフェニル基、ジメトキシフェニル基、ベンゾイルフェニル基、アセチルフェニル基等の炭素原子、水素原子及び酸素原子から構成される置換基により置換されたアルキル基及びアリール基などが挙げられる。中でも、ポットライフの観点から、メトキシ基、エトキシ基、メトキシメチル基、フェノキシメチル基、フェノキシ基、メトキシフェニル基、ジメトキシフェニル基及びアセチルフェニル基が好ましく、メトキシ基、エトキシ基、メトキシメチル基、フェノキシメチル基、フェノキシ基、メトキシフェニル基及びアセチルフェニル基がより好ましく、メトキシ基、エトキシ基、フェノキシ基が特に好ましい。L1は、ポットライフの観点から、単結合、炭素数1~12の2価の炭化水素基並びに炭素数1~12の炭素原子、水素原子及び酸素原子から構成される2価の基が好ましく、単結合、炭素数1~8の直鎖状又は分岐鎖状のアルキレン基、フェニレン基、ビフェニレン基、ナフチレン基並びに炭素数1~8の炭素原子、水素原子及び酸素原子から構成される2価の基がより好ましく、単結合、炭素数1~8の直鎖状又は分岐鎖状のアルキレン基及び炭素数1~8の直鎖状又は分岐鎖状のアルキレンオキシ基がさらに好ましい。L2及びL3は、ポットライフの観点から、炭素数1~12の2価の炭化水素基並びに炭素数1~12の炭素原子、水素原子及び酸素原子から構成される2価の基が好ましく、炭素数1~8の直鎖状又は分岐鎖状のアルキレン基、フェニレン基、ビフェニレン基、ナフチレン基及び炭素数1~8の直鎖状又は分岐鎖状のアルキレンオキシ基がより好ましく、炭素数1~8の直鎖状又は分岐鎖状のアルキレン基がさらに好ましい。R1~R6はそれぞれ独立に、水素原子及び炭素数1~12の1価の炭化水素基が好ましく、水素原子及び炭素数1~6の直鎖状又は分岐鎖状のアルキル基がより好ましく、水素原子及び炭素数1~3の直鎖状又は分岐鎖状のアルキル基がさら好ましく、水素原子及びメチル基が特に好ましい。R7~R10はそれぞれ独立に、水素原子、炭素数1~12の1価の炭化水素基並びに炭素数1~12の炭素原子、水素原子及び酸素原子から構成される1価の基が好ましく、水素原子、炭素数1~6の直鎖状又は分岐鎖状のアルキル基、炭素数2~7の直鎖状又は分岐鎖状のアルコキシアルキル基、炭素数1~6の直鎖状又は分岐鎖状のアルコキシ基、炭素数6~12のアリール基、炭素数7~12のアルコキシアリール基、炭素数7~12のアシルアリール基及び炭素数6~12のアリールオキシ基がより好ましく、水素原子、炭素数1~4の直鎖状又は分岐鎖状のアルキル基、炭素数2~7の直鎖状又は分岐鎖状のアルコキシアルキル基、炭素数1~4の直鎖状又は分岐鎖状のアルコキシ基、炭素数6~9のアリール基、炭素数7~9のアルコキシアリール基、炭素数7~9のアシルアリール基及び炭素数6~9のアリールオキシ基がさらに好ましく、水素原子、メチル基、エチル基、プロピル基、イソプロピル基、ブチル基、t-ブチル基、メトキシ基、エトキシ基、メトキシメチル基、フェノキシメチル基、フェノキシ基、メトキシフェニル基、ジメトキシフェニル基及びアセチルフェニル基が好ましく、メトキシ基、エトキシ基、メトキシメチル基、フェノキシメチル基、フェノキシ基、メトキシフェニル基及びアセチルフェニル基がさらに好ましく、水素原子、メチル基、エチル基、プロピル基、イソプロピル基、ブチル基、t-ブチル基、メトキシ基、エトキシ基、フェニル基、トリル基及びフェノキシ基がさらに好ましく、メトキシ基、エトキシ基、フェノキシ基が特に好ましい。前記特定硬化促進化合物は、ポットライフの観点から、下記一般式IIIで表される構造部位を有することが好ましい。式中、L31、L32及びL33はそれぞれ独立に、炭素原子、水素原子及び酸素原子から構成される炭素数1~18の2価の基、炭素数1~18の2価の炭化水素基、又は単結合を示す。ただしL32及びL33が同時に単結合となる場合は除かれる。R31~R36はそれぞれ独立に、水素原子又は炭素数1~18の炭化水素基を示す。Arは、2以上の芳香族炭化水素基が単結合若しくは炭素数1~6のアルキレン基、カルボニル基及び酸素原子からなる群より選ばれる少なくとも1種からなる連結基で連結され、前記芳香族炭化水素基がL31及び酸素原子との結合位置となるmn価の基、又はmn価の芳香族炭化水素基を示す。m及びnはそれぞれ独立に、1~5の整数を示す。一般式IIIにおける炭素原子、水素原子及び酸素原子から構成される炭素数1~18の2価の基、炭素数1~18の2価の炭化水素基及び炭素数1~18の1価の炭化水素基の詳細は上記と同様である。L31は、ポットライフの観点から、単結合、炭素数1~12の2価の炭化水素基並びに炭素数1~12の炭素原子、水素原子及び酸素原子から構成される2価の基が好ましく、単結合、炭素数1~8の直鎖状又は分岐鎖状のアルキレン基、フェニレン基、ビフェニレン基、ナフチレン基並びに炭素数1~8の炭素原子、水素原子及び酸素原子から構成される2価の基がより好ましく、単結合、炭素数1~8の直鎖状又は分岐鎖状のアルキレン基及び炭素数1~8の直鎖状又は分岐鎖状のアルキレンオキシ基がさらに好ましい。L32及びL33のうち少なくとも一方は、ポットライフの観点から、炭素数1~12の直鎖状又は分岐鎖状の2価の炭化水素基並びに炭素数1~12炭素原子、水素原子及び酸素原子から構成される2価の基が好ましく、炭素数1~8の直鎖状又は分岐鎖状のアルキレン基、フェニレン基、ビフェニレン基、ナフチレン基及び炭素数1~8の直鎖状又は分岐鎖状のアルキレンオキシ基がより好ましく、炭素数1~8の直鎖状又は分岐鎖状のアルキレン基がさらに好ましい。R31~R36はそれぞれ独立に、水素原子及び炭素数1~12の1価の炭化水素基が好ましく、水素原子及び炭素数1~6の直鎖状又は分岐鎖状のアルキル基がより好ましく、水素原子及び炭素数1~3の直鎖状又は分岐鎖状のアルキル基がさら好ましく、水素原子及びメチル基が特に好ましい。Arにおけるmn価の芳香族炭化水素基は、芳香族炭化水素化合物からmn個の水素原子を取り除いて構成される基であり、水素原子が取り除かれる位置は特に制限されない。mn価の芳香族炭化水素基を構成する芳香族炭化水素化合物は、ポットライフの観点から、炭素数6~24であることが好ましく、炭素数6~20であることがより好ましく、炭素数6~16であることがさらに好ましい。mn価の芳香族炭化水素基を構成する芳香族炭化水素化合物として具体的には、ベンゼン、ナフタレン、アントラセンなどを挙げることができる。また前記芳香族炭化水素は、置換基を有していてもよい。置換基の具体例としては炭素数1~18の直鎖状又は分岐鎖状のアルキル基、炭素数1~18の直鎖状又は分岐鎖状のアルケニル基などを挙げることができる。Arにおける2以上の芳香族炭化水素基が単結合若しくは炭素数1~18の直鎖状又は分岐鎖状のアルキレン基、カルボニル基及び酸素原子からなる群より選ばれる少なくとも1種からなる連結基で連結され、前記芳香族炭化水素基がL31及び酸素原子との結合位置となるmn価の基以下、芳香族含有連結基ともいうは、2以上の芳香族炭化水素化合物が単結合若しくは前記連結基で連結されてなる芳香族環含有化合物の芳香族炭化水素基からmn個の水素原子を取り除いて構成される基であり、水素原子が取り除かれる位置は特に限定されない。芳香族環含有化合物を構成する芳香族炭化水素化合物は、上記mn価の芳香族炭化水素基おける芳香族炭化水素化合物と同様である。2以上の芳香族炭化水素基を連結する連結基の具体例としては、メチレン基、エチレン基及びプロピレン基等の炭素数1~6の直鎖状又は分岐鎖状のアルキレン基、メチレンオキシ基、エチレンオキシ基、プロピレンオキシ基、ジエチレンオキシ基、トリエチレンオキシ基及びテトラエチレンオキシ基等の炭素数1~18の直鎖状又は分岐鎖状のアルキレンオキシ基及びその重合体、酸素原子、カルボニルオキシ基、カルボニル基、並びにこれらの組み合わせなどを挙げることができる。これらの中でも、低粘度性の観点から、炭素数1~6の直鎖状又は分岐鎖状のアルキレン基、酸素原子及びカルボニルオキシ基が好ましい。以下にArにおける芳香族含有連結基を構成する芳香族環含有化合物の具体例を示すが、本発明はこれらに限定されない。Arで表される芳香族含有連結基における結合位置は芳香族炭化水素基である。以下にmnが2である場合のArで表される芳香族含有連結基の具体例を示すが本発明はこれらに限定されない。下記化学式中、は結合位置を示す。mは、1~5の整数を表すが、低粘度性の観点から1~3の整数であることが好ましく、1又は2であることがより好ましく、1であることがさらに好ましい。nは、1~5の整数を表すが、低粘度性の観点から1~3の整数であることが好ましく、1又は2であることがより好ましく、1であることがさらに好ましい。一般式IIIで表される構造部位を有する特定硬化促進化合物は、硬化促進作用の観点から、m及びnが1であって、L32が炭素数1~12の直鎖状又は分岐鎖状のアルキレン基又は炭素数1~12の直鎖状又は分岐鎖状のアルキレンオキシ基若しくは直鎖状又は分岐鎖状のオリゴアルキレンオキシ基であって、L31が単結合、炭素数1~8の直鎖状又は分岐鎖状のアルキレン基又は炭素数1~8の直鎖状又は分岐鎖状のアルキレンオキシ基であって、Arがベンゼン又はベンゾイルベンゾエートから2個の水素原子を取り除いて構成される基であることが好ましく、m及びnが1であって、L32が炭素数1~8の直鎖状又は分岐鎖状のアルキレン基であって、L31が単結合であって、Arがベンゼン又はベンゾイルベンゾエートから2個の水素原子を取り除いて構成される基であることが好ましい。さらに前記特定硬化促進化合物は、低粘度性、ポットライフ及び硬化促進効果の観点から、下記一般式IVで表される化合物であることが好ましい。式中、L31~L33、R31~R36、Arは、一般式IIIにおけるL31~L33、R31~R36、Arとそれぞれ同義である。またR41は、水素原子又は下記一般式IVaで表される基を表し、R42は、水素原子又は下記一般式IVbで表される基を表す。式中、R31~R36は、一般式IIIにおけるR31~R36とそれぞれ同義である。さらにR41及びR42は、水素原子又は一般式IVa又は一般式IVbで表される基であるが、水素原子又はビニルオキシ基であることが好ましく、水素原子であることがより好ましい。前記特定硬化促進化合物は、硬化物の高ガラス転移温度の観点から、2以上の一般式IIIで表される構造部位が連結した構造部位を有する化合物であることもまた好ましい。特定硬化促進化合物が2以上の一般式IIIで表される構造部位が連結した構造部位を有する場合、一般式IIIで表される構造部位間の連結態様は特に制限されず、L32とL32が連結する態様、L32とL33が連結する態様、L33とL33が連結する態様のいずれであってもよい。前記特定硬化促進化合物に含まれる一般式IIIで表される構造部位の数は特に制限されない。粘度と硬化物の高ガラス転移温度の観点から、2~10であることが好ましく、2~5であることがより好ましい。2以上の一般式IIIで表される構造部位が連結した構造部位を有する特定硬化促進化合物における末端部分の構造は特に限定されない。中でも、ポットライフの観点から、水素原子及び下記一般式IIIaで表される基が好ましく、下記一般式IIIaで表される基がより好ましく、ビニルオキシ基がさらに好ましい。式中、R37~R39は、それぞれ独立に、水素原子又は炭素数1~6の直鎖状又は分岐鎖状のアルキル基であることが好ましく、水素原子又は炭素数1~3の直鎖状又は分岐鎖状のアルキル基であることがより好ましく、水素原子又はメチル基であることがさらに好ましい。前記特定硬化促進化合物の重量平均分子量は特に制限されない。取扱性に優れた粘度とする観点から、200~20000であることが好ましく、300~10000であることがより好ましく、300~5000であることが更に好ましい。尚、重量平均分子量は、質量分析装置又はGPCを用いた通常の方法で測定することができる。また前記特定硬化促進化合物は、不純物として遊離のカルボキシ基又は遊離のフェノール性水酸基を有する化合物を含んでいてもよい。特定硬化促進化合物における遊離のカルボキシ基又は遊離のフェノール性水酸基又は遊離のフェノール性水酸基の含有率は、5モル以下であることが好ましく、2モル以下であることがより好ましく、0.5モル以下であることがさらに好ましい。遊離のカルボキシ基及び遊離のフェノール性水酸基の含有率は、13C-NMRを用いて測定することができる。具体的には例えば遊離のカルボキシ基の場合、試料約100mgを0.5mlの重アセトン等に溶解し、試料管に入れ、定量性の高いインバースゲートデカップリング法を用いて、繰り返し時間を30秒以上の条件で測定し、未反応のカルボキシ基のカルボニル炭素と反応によりエステルを形成しているカルボニル炭素の積分比を算出することで、遊離のカルボキシ基の含有率を評価することができる。また遊離のフェノール性水酸基の含有率も、遊離のカルボキシ基の含有率と同様にして評価することができる。1分子中に一般式Iで表される構造部位及び一般式IIで表される構造部位の両方を有する化合物特定硬化促進化合物は、例えば、カルボキシ基及びフェノール性水酸基を有する化合物とビニルエーテル基を有する化合物とを付加反応させることで得ることができる。具体的には、一般式Iで表される構造部位は、カルボキシ基とビニルエーテル基が反応することに得ることができ、一般式IIで表される構造部位は、フェノール性水酸基とビニルエーテル基が反応することにより得ることができる。付加反応の反応条件は特に制限されない。例えば、50°C~150°Cの温度範囲で10分~24時間程度反応させることによって得ることができる。また付加反応は窒素雰囲気下で行うこともできる。さらに付加反応には、キシレン等の溶媒を用いてもよい。また付加反応は酸性リン酸エステル等の酸触媒により促進することもできる。尚、付加反応の反応終点は、残存するカルボキシ基及びフェノール性水酸基を例えば、水酸化カリウムのエタノール溶液で滴定することにより決定できる。具体的には例えば、特定硬化促進化合物が一般式IVで表される化合物である場合、カルボキシ基及びフェノール性水酸基を有する化合物に、ビニルエーテル基を有する化合物としてジビニルエーテル化合物又はビニルアルキルエーテル化合物好ましくは、ビニルアルキルエーテル化合物を付加反応させることで、一般式IVで表される化合物を得ることができる。カルボキシ基及びフェノール性水酸基を有する化合物とビニルエーテル化合物の仕込み量比は、カルボキシ基及びフェノール性水酸基を有する化合物が有するカルボキシ基とフェノール性水酸基の総数mnに応じて適宜選択することができる。例えば前記総数mnに対して2倍モル以上であることが好ましく、2.2~8倍モルであることが好ましく、2.2~4倍モルであることがより好ましい。また特定硬化促進化合物が2以上の一般式IIIで表される構造部位が連結した構造部位を有する化合物である場合、カルボキシ基及びフェノール性水酸基を有する化合物に、ビニルエーテル基を有する化合物としてジビニルエーテル化合物を付加反応させることで、2以上の一般式IIIで表される構造部位が連結した構造部位を有する化合物を得ることができる。カルボキシ基及びフェノール性水酸基を有する化合物とジビニルエーテル化合物の仕込み量比は、カルボキシ基及びフェノール性水酸基を有する化合物が有するカルボキシ基とフェノール性水酸基の総数mnに応じて適宜選択することができる。例えば前記総数mnに対して1倍モルを超えていればよい。中でも1.1~4倍モルであることが好ましく、1.2~3倍モルであることがより好ましく、1.2~2倍モルであることがさらに好ましい。さらにまたビニルエーテル化合物を過剰に含むことによって、ビニルエーテル化合物が脱離しても平衡反応によりカルボン酸基及びフェノール性水酸基がブロックされ、保存安定性に優れる。また、過剰なビニルエーテル化合物により適切な分子量で重合反応が停止するため、粘度を所望の範囲内とすることも可能である。また、残存カルボン酸率及び残存フェノール性水酸基率を下げるために、カルボキシ基及びフェノール性水酸基とビニルエーテル化合物とが充分に反応できるように、充分な反応時間で反応させることが好ましい。前記カルボキシ基及びフェノール性水酸基を有する化合物としては、フェノール性水酸基を有する芳香族カルボン酸であっても、フェノール性水酸基を有する脂肪族カルボン酸のいずれであってもよい。具体的には例えば、2-ヒドロキシ安息香酸、3-ヒドロキシ安息香酸、4-ヒドロキシ安息香酸、o-サリチロイルサリチル酸、4-ヒドロキシフェニル酢酸、4-ヒドロキシフェニルプロピオン酸、4-ヒドロキシフェニノキシ酢酸、3,4-ジヒドロキシ安息香酸、3,4-ジヒドロキシフェニル酢酸などが挙げられる。これらのなかでも硬化促進性及び保存安定性の観点から、3-ヒドロキシ安息香酸、4-ヒドロキシ安息香酸、o-サリチロイルサリチル酸が好ましく、3-ヒドロキシ安息香酸、o-サリチロイルサリチル酸がより好ましい。またビニルエーテル基を有する化合物としては、例えば、メチルビニルエーテル、エチルビニルエーテル、プロピルビニルエーテル、1-プロペニルビニルエーテル、1,2-ジメチルプロピルビニルエーテル、ブチルビニルエーテル、イソブチルビニルエーテル、tert-ブチルビニルエーテル、1,3-ジメチルブチルビニルエーテル、2-エチルブチルビニルエーテル、ビニルヘキシルエーテル、イソヘキシルビニルエーテル、2-エチルヘキシルビニルエーテル、5-メチルヘキシルビニルエーテル、1-ペンチルヘキシルビニルエーテル、n-ヘプチルビニルエーテル、1-メチルヘプチルビニルエーテル、オクチルビニルエーテル、4-エチル-1-メチルオクチルビニルエーテル、2-メチルオクチルビニルエーテル、n-ノニルビニルエーテル、n-デシルビニルエーテル、ウンデシルビニルエーテル、ドデシルビニルエーテル、トリデシルビニルエーテル、ペンタデシルビニルエーテル、ビニルヘキサデシルエーテル、ヘプタデシルビニルエーテル、n-エイコシルビニルエーテル、ヘニコシルビニルエーテル、n-ドコシルビニルエーテル、トリコシルビニルエーテル、テトラコシルビニルエーテル、ビニルテトラデシルエーテル、n-ペンチルビニルエーテル、イソペンチルビニルエーテル、オクタデシルビニルエーテル、ビニル6-メチルヘプチルエーテル、ビニルsec-ブチルエーテル、トリエチレングリコールメチルビニルエーテル、1,5-ジメチル-1-ビニル-4-ヘキセニルビニルエーテル、ビニル1-メチルエテニルエーテル、1-メチルアリルビニルエーテル、2-メチルアリルビニルエーテル、ビニル2-ブテニルエーテル、2-ペンテニルビニルエーテル、cis-1-メチル-2-ブテニルビニルエーテル、trans-1-メチル-2-ブテニルビニルエーテル、1-エチルアリルビニルエーテル、1,3-ジメチル-2-ブテニルビニルエーテル、1-メチル-2-ヘキセニルビニルエーテル、フェニルビニルエーテル、6-フェニル-2-ヘキセニルビニルエーテル、2,2-ジメチルプロピルビニルエーテル、1-エチルプロピルビニルエーテル、1-イソプロピル-2-メチルプロピルビニルエーテル、p-フェニルベンジルビニルエーテル、ビニルα-メチルベンジルエーテル、フェネチルビニルエーテル、2-フェニルプロピルビニルエーテル、3-フェニルプロピルビニルエーテル、α,α-ジメチルベンジルビニルエーテル、ビニルベンズヒドリルエーテル、2-フェニルアリルビニルエーテル、1-メチル-2-フェニルアリルビニルエーテル、グリシジルビニルエーテル、アリルビニルエーテル、3-ヘキセニルビニルエーテル、4-ヘキセニルビニルエーテル、5-ヘキセニルビニルエーテル、1-ヘプテニルビニルエーテル、2-ヘプテニルビニルエーテル、3-ヘプテニルビニルエーテル、4-ヘプテニルビニルエーテル、5-ヘプテニルビニルエーテル、6-ヘプテニルビニルエーテル、1-オクテニルビニルエーテル、2-オクテニルビニルエーテル、3-オクテニルビニルエーテル、4-オクテニルビニルエーテル、5-オクテニルビニルエーテル、6-オクテニルビニルエーテル、7-オクテニルビニルエーテル、1-ノネニルビニルエーテル、2-ノネニルビニルエーテル、3-ノネニルビニルエーテル、4-ノネニルビニルエーテル、5-ノネニルビニルエーテル、6-ノネニルビニルエーテル、7-ノネニルビニルエーテル、8-ノネニルビニルエーテル、1-デセニルビニルエーテル、2-デセニルビニルエーテル、3-デセニルビニルエーテル、4-デセニルビニルエーテル、5-デセニルビニルエーテル、6-デセニルビニルエーテル、7-デセニルビニルエーテル、8-デセニルビニルエーテル、9-デセニルビニルエーテル、1-ウンデセニルビニルエーテル、2-ウンデセニルビニルエーテル、3-ウンデセニルビニルエーテル、4-ウンデセニルビニルエーテル、5-ウンデセニルビニルエーテル、6-ウンデセニルビニルエーテル、7-ウンデセニルビニルエーテル、8-ウンデセニルビニルエーテル、9-ウンデセニルビニルエーテル、10-ウンデセニルビニルエーテル、3,6-ジオキサ-1-デセン、1-ナフチルビニルエーテル、2-ナフチルビニルエーテル、o-トリルビニルエーテル、m-トリルビニルエーテル、p-トリルビニルエーテル、2,3-キシリルビニルエーテル、2,4-キシリルビニルエーテル、ベンジルビニルエーテル、シクロヘキシルビニルエーテル、4-n-ブチルシクロヘキシルビニルエーテル、ビニル2-シクロヘキシリデンエチルエーテル、4-[3-2,2,4-トリメチルペンチル]-シクロヘキシルビニルエーテル、4-n-ドデシルシクロヘキシルビニルエーテル、4-シクロヘキシルシクロヘキシルビニルエーテル、ビニルシクロヘキシルメチルエーテル、1-シクロヘキシルエチルビニルエーテル、2-シクロヘキシルエチルビニルエーテル、2-デカヒドロナフチルビニルエーテル、2-シクロペンテニルビニルエーテル、2-シクロヘキセニルビニルエーテル、1-シクロペンテニルメチルビニルエーテル、1-シクロペンテニルエチルビニルエーテル、1-シクロヘキセニルメチルビニルエーテル、[1-1-シクロヘキセニルエチル]ビニルエーテル、3-メチル-1-シクロヘキセニルメチルビニルエーテル、[3,4-ジメチル-1-シクロヘキセニルメチル]ビニルエーテル、[3-メチル-4-エトキシ-1-シクロヘキセニルメチル]ビニルエーテル、シクロヘプテニルメチルビニルエーテル、シクロオクテニルメチルビニルエーテル、2-シクロブチリデンエチルビニルエーテル、2-シクロペンチリデンエチルビニルエーテル、2-シクロヘキシリデン-1-メチルエチルビニルエーテル、2-シクロヘプチリデンエチルビニルエーテル、2-シクロオクチリデンエチルビニルエーテル、テルピネイルビニルエーテル、メンチルビニルエーテル、ノルボニルビニルエーテル、2-フリルビニルエーテル、3-フリルビニルエーテル、フルフリルビニルエーテル、テトラヒドロフルフリルビニルエーテル、2-チエニルビニルエーテル、3-チエニルビニルエーテル、2-テニルビニルエーテル、2-ピリジルビニルエーテル、3-ピリジルビニルエーテル、4-ピリジルビニルエーテル、2,6,8-トリメチルノニルビニルエーテル、酢酸2-ビニルオキシエチル、3-メチル-2-ブテニルビニルエーテル、ビニル3,3-ジフェニル-2-プロペニルエーテル、N,N-ジメチル-2-ビニルオキシエタンアミン、[2-2-エトキシエトキシエチル]ビニルエーテル、ジビニルエーテル、エチレングリコールジビニルエーテル、ジエチレングリコールジビニルエーテル、トリエチレングリコールジビニルエーテル、テトラエチレングリコールジビニルエーテル、ヘプタエチレングリコールジビニルエーテル、1,3-プロパンジオールジビニルエーテル、プロピレングリコールジビニルエーテル、1,4-ブタンジオールジビニルエーテル、1,3-ブタンジオールジビニルエーテル、1,2-ブタンジオールジビニルエーテル、2,3-ブタンジオールジビニルエーテル、1-メチル-1,3-プロパンジオールジビニルエーテル、2-メチル-1,3-プロパンジオールジビニルエーテル、2-メチル-1,2-プロパンジオールジビニルエーテル、1,5-ペンタンジオールジビニルエーテル、1,6-ヘキサンジオールジビニルエーテル、シクロヘキサン-1,4-ジオールジビニルエーテル、シクロヘキサン-1,4-ジメタノールジビニルエーテル、p-キシレングリコールジビニルエーテル、トリプロピレングリコールジビニルエーテル、テトラプロピレングリコールジビニルエーテル、ポリプロピレングリコールジビニルエーテル、3-ビニロキシプロピルビニルエーテル、3,9-ジオキサ-1,10-ウンデカジエン、10-ビニロキシデシルビニルエーテル、12-ビニロキシオクタデシルビニルエーテル、ジプロピレングリコールジビニルエーテル、レゾルシノールジビニルエーテル、m-フェニレンビスエチレングリコールジビニルエーテル、ビスフェノールAジビニルエーテル等の脂肪族ビニルエーテル化合物、脂環式ビニルエーテル化合物及び芳香族ビニルエーテル化合物などが挙げられる。そのなかでも保存安定性の観点からジビニルエーテル、エチレングリコールジビニルエーテル、ジエチレングリコールジビニルエーテル、トリエチレングリコールジビニルエーテル、テトラエチレングリコールジビニルエーテル、ヘプタエチレングリコールジビニルエーテル、1,3-プロパンジオールジビニルエーテル、プロピレングリコールジビニルエーテル、1,4-ブタンジオールジビニルエーテル、1,3-ブタンジオールジビニルエーテル、1,2-ブタンジオールジビニルエーテル、2,3-ブタンジオールジビニルエーテル、1-メチル-1,3-プロパンジオールジビニルエーテル、2-メチル-1,3-プロパンジオールジビニルエーテル、2-メチル-1,2-プロパンジオールジビニルエーテル、1,5-ペンタンジオールジビニルエーテル、1,6-ヘキサンジオールジビニルエーテル、シクロヘキサン-1,4-ジオールジビニルエーテル、シクロヘキサン-1,4-ジメタノールジビニルエーテル、p-キシレングリコールジビニルエーテル、トリプロピレングリコールジビニルエーテル、テトラプロピレングリコールジビニルエーテル、ポリプロピレングリコールジビニルエーテルといったビニルエーテル基が2つのビニルエーテル化合物が好ましく、1,4-ブタンジオールジビニルエーテルがより好ましい。また、合成後のハンドリングの観点からメチルビニルエーテル、エチルビニルエーテル、プロピルビニルエーテル、1-プロペニルビニルエーテル、1,2-ジメチルプロピルビニルエーテル、ブチルビニルエーテル、イソブチルビニルエーテル、tert-ブチルビニルエーテル、1,3-ジメチルブチルビニルエーテル、2-エチルブチルビニルエーテル、ビニルヘキシルエーテル、イソヘキシルビニルエーテル、2-エチルヘキシルビニルエーテル、5-メチルヘキシルビニルエーテル、1-ペンチルヘキシルビニルエーテル、n-ヘプチルビニルエーテル、1-メチルヘプチルビニルエーテル、オクチルビニルエーテル、4-エチル-1-メチルオクチルビニルエーテル、2-メチルオクチルビニルエーテル、n-ノニルビニルエーテル、n-デシルビニルエーテル、ウンデシルビニルエーテル、ドデシルビニルエーテル、トリデシルビニルエーテル、ペンタデシルビニルエーテル、ビニルヘキサデシルエーテル、ヘプタデシルビニルエーテル、n-エイコシルビニルエーテル、ヘニコシルビニルエーテル、n-ドコシルビニルエーテル、トリコシルビニルエーテル、テトラコシルビニルエーテル、ビニルテトラデシルエーテル、n-ペンチルビニルエーテル、イソペンチルビニルエーテル、オクタデシルビニルエーテル、ビニル6-メチルヘプチルエーテル、ビニルsec-ブチルエーテル、トリエチレングリコールメチルビニルエーテル、1,5-ジメチル-1-ビニル-4-ヘキセニルビニルエーテル、ビニル1-メチルエテニルエーテル、1-メチルアリルビニルエーテル、2-メチルアリルビニルエーテル、ビニル2-ブテニルエーテル、2-ペンテニルビニルエーテル、cis-1-メチル-2-ブテニルビニルエーテル、trans-1-メチル-2-ブテニルビニルエーテル、1-エチルアリルビニルエーテル、1,3-ジメチル-2-ブテニルビニルエーテル、1-メチル-2-ヘキセニルビニルエーテル、フェニルビニルエーテル、6-フェニル-2-ヘキセニルビニルエーテル、2,2-ジメチルプロピルビニルエーテル、1-エチルプロピルビニルエーテル、1-イソプロピル-2-メチルプロピルビニルエーテル、p-フェニルベンジルビニルエーテル、ビニルα-メチルベンジルエーテル、フェネチルビニルエーテル、2-フェニルプロピルビニルエーテル、3-フェニルプロピルビニルエーテル、α,α-ジメチルベンジルビニルエーテル、ビニルベンズヒドリルエーテル、2-フェニルアリルビニルエーテル、1-メチル-2-フェニルアリルビニルエーテル、グリシジルビニルエーテル、アリルビニルエーテル、3-ヘキセニルビニルエーテル、4-ヘキセニルビニルエーテル、5-ヘキセニルビニルエーテル、1-ヘプテニルビニルエーテル、2-ヘプテニルビニルエーテル、3-ヘプテニルビニルエーテル、4-ヘプテニルビニルエーテル、5-ヘプテニルビニルエーテル、6-ヘプテニルビニルエーテル、1-オクテニルビニルエーテル、2-オクテニルビニルエーテル、3-オクテニルビニルエーテル、4-オクテニルビニルエーテル、5-オクテニルビニルエーテル、6-オクテニルビニルエーテル、7-オクテニルビニルエーテル、1-ノネニルビニルエーテル、2-ノネニルビニルエーテル、3-ノネニルビニルエーテル、4-ノネニルビニルエーテル、5-ノネニルビニルエーテル、6-ノネニルビニルエーテル、7-ノネニルビニルエーテル、8-ノネニルビニルエーテル、1-デセニルビニルエーテル、2-デセニルビニルエーテル、3-デセニルビニルエーテル、4-デセニルビニルエーテル、5-デセニルビニルエーテル、6-デセニルビニルエーテル、7-デセニルビニルエーテル、8-デセニルビニルエーテル、9-デセニルビニルエーテル、1-ウンデセニルビニルエーテル、2-ウンデセニルビニルエーテル、3-ウンデセニルビニルエーテル、4-ウンデセニルビニルエーテル、5-ウンデセニルビニルエーテル、6-ウンデセニルビニルエーテル、7-ウンデセニルビニルエーテル、8-ウンデセニルビニルエーテル、9-ウンデセニルビニルエーテル、10-ウンデセニルビニルエーテル、3,6-ジオキサ-1-デセン、1-ナフチルビニルエーテル、2-ナフチルビニルエーテル、o-トリルビニルエーテル、m-トリルビニルエーテル、p-トリルビニルエーテル、2,3-キシリルビニルエーテル、2,4-キシリルビニルエーテル、ベンジルビニルエーテル、シクロヘキシルビニルエーテル、4-n-ブチルシクロヘキシルビニルエーテル、ビニル2-シクロヘキシリデンエチルエーテル、4-[3-2,2,4-トリメチルペンチル]-シクロヘキシルビニルエーテル、4-n-ドデシルシクロヘキシルビニルエーテル、4-シクロヘキシルシクロヘキシルビニルエーテル、ビニルシクロヘキシルメチルエーテル、1-シクロヘキシルエチルビニルエーテル、2-シクロヘキシルエチルビニルエーテル、2-デカヒドロナフチルビニルエーテル、2-シクロペンテニルビニルエーテル、2-シクロヘキセニルビニルエーテル、1-シクロペンテニルメチルビニルエーテル、1-シクロペンテニルエチルビニルエーテル、1-シクロヘキセニルメチルビニルエーテル、[1-1-シクロヘキセニルエチル]ビニルエーテル、3-メチル-1-シクロヘキセニルメチルビニルエーテル、[3,4-ジメチル-1-シクロヘキセニルメチル]ビニルエーテル、[3-メチル-4-エトキシ-1-シクロヘキセニルメチル]ビニルエーテル、シクロヘプテニルメチルビニルエーテル、シクロオクテニルメチルビニルエーテル、2-シクロブチリデンエチルビニルエーテル、2-シクロペンチリデンエチルビニルエーテル、2-シクロヘキシリデン-1-メチルエチルビニルエーテル、2-シクロヘプチリデンエチルビニルエーテル、2-シクロオクチリデンエチルビニルエーテル、テルピネイルビニルエーテル、メンチルビニルエーテル、ノルボニルビニルエーテル、2-フリルビニルエーテル、3-フリルビニルエーテル、フルフリルビニルエーテル、テトラヒドロフルフリルビニルエーテル、2-チエニルビニルエーテル、3-チエニルビニルエーテル、2-テニルビニルエーテル、2-ピリジルビニルエーテル、3-ピリジルビニルエーテル、4-ピリジルビニルエーテル、2,6,8-トリメチルノニルビニルエーテル、酢酸2-ビニルオキシエチル、3-メチル-2-ブテニルビニルエーテル、ビニル3,3-ジフェニル-2-プロペニルエーテル、N,N-ジメチル-2-ビニルオキシエタンアミン、[2-2-エトキシエトキシエチル]ビニルエーテルといったビニルエーテル基が1つのビニルエーテル化合物が好ましく、プロピルビニルエーテル、2-エチルヘキシルビニルエーテルがより好ましい。また、本発明の電子部品用液状樹脂組成物には、本発明の効果が達成される範囲内であればC成分は、さらに従来公知の硬化促進剤も併用することができる。これらを例示すれば1,8-ジアザ-ビシクロ[5.4.0]ウンデセン-7、1,5-ジアザ-ビシクロ[4.3.0]ノネン、5、6-ジブチルアミノ-1,8-ジアザ-ビシクロ[5.4.0]ウンデセン-7等のシクロアミジン化合物、トリエチレンジアミン、ベンジルジメチルアミン、トリエタノールアミン、ジメチルアミノエタノール、トリスジメチルアミノメチルフェノール等の三級アミン化合物、2-メチルイミダゾール、2-エチル-4-メチルイミダゾール、2-フェニルイミダゾール、2-フェニル-4-メチルイミダゾール、2-フェニル-4-メチル-ヒドロキシイミダゾール、1-ベンジル-2-フェニルイミダゾール、1-ベンジル-2-メチルイミダゾール、2-フェニル-4,5-ジヒドロキシメチルイミダゾール、2-フェニル-4-メチル-5-ヒドロキシメチルイミダゾール、2,4-ジアミノ-6-2’-メチルイミダゾリル-1’-エチル-s-トリアジン、2-ヘプタデシルイミダゾール等のイミダゾール化合物、トリブチルホスフィン等のトリアルキルホスフィン、ジメチルフェニルホスフィン等のジアルキルアリールホスフィン、メチルジフェニルホスフィン等のアルキルジアリールホスフィン、トリフェニルホスフィン、アルキル基置換トリフェニルホスフィン等の有機ホスフィン類、及びこれらの化合物に無水マレイン酸、1,4-ベンゾキノン、2,5-トルキノン、1,4-ナフトキノン、2,3-ジメチルベンゾキノン、2,6-ジメチルベンゾキノン、2,3-ジメトキシ-5-メチル-1,4-ベンゾキノン、2,3-ジメトキシ-1,4-ベンゾキノン、フェニル-1,4-ベンゾキノン等のキノン化合物、ジアゾフェニルメタン、フェノール樹脂等のπ結合をもつ化合物を付加してなる分子内分極を有する化合物、及びこれらの誘導体などが挙げられ、さらには2-エチル-4-メチルイミダゾールテトラフェニルボレート、N-メチルモルホリンテトラフェニルボレート等のフェニルボロン塩などが挙げられる。また、潜在性を有する硬化促進剤として、常温固体のアミノ基を有する化合物をコアとして、常温固体のエポキシ化合物のシェルを被覆してなるコア-シェル粒子が挙げられ、市販品としてアミキュア味の素株式会社製、商品名、マイクロカプセル化されたアミンをビスフェノールA型エポキシ樹脂、ビスフェノールF型エポキシ樹脂に分散させたノバキュア旭化成ケミカルズ株式会社製、商品名などが使用できる。C硬化促進剤の配合量は、硬化促進効果が達成される量であれば特に制限されるものではないが、全エポキシ樹脂の質量に対して0.2質量~30質量の範囲が好ましく、0.5質量~25質量の範囲がより好ましく、6質量~20質量の範囲がさらに好ましい。0.2質量以上含有することで硬化促進剤の添加効果が充分に発揮することができ、結果として成形時のボイド発生の抑制や、反り低減効果を充分に得られやすくなる。30質量以下であることで保存安定性に優れる。D無機充填剤本発明の電子部品用液状樹脂組成物は更に、熱膨張係数の低減などの観点からD無機充填剤の少なくとも1種を含むことが好ましい。無機充填剤としては、例えば、溶融シリカ、結晶シリカ等のシリカ、炭酸カルシウム、クレー、アルミナ、窒化珪素、炭化珪素、窒化ホウ素、珪酸カルシウム、チタン酸カリウム、窒化アルミ、ベリリア、ジルコニア、ジルコン、フォステライト、ステアタイト、スピネル、ムライト、チタニアなどがあり、これらの粉体、又はこれらを球形化したビーズの他、ガラス繊維などが挙げられる。さらに、難燃効果のある無機充填剤としては水酸化アルミニウム、水酸化マグネシウム、硼酸亜鉛、モリブデン酸亜鉛などが挙げられる。これらの無機充填剤は単独で用いても2種類以上を組み合わせて用いてもよい。なかでも溶融シリカが好ましく、電子部品用液状樹脂組成物の微細間隙への流動性浸透性の観点からは球形シリカがより好ましい。無機充填剤の体積平均粒径は、特に球形シリカの場合、0.1μm以上10μm以下の範囲が好ましく、体積平均粒径0.3μm以上5μm以下の範囲がより好ましく、0.5μm以上3μm以下の範囲がさらに好ましい。体積平均粒径が0.1μm以上とすることで液状樹脂への分散性に優れ、電子部品用液状樹脂組成物にチキソトロピック性が付与されにくく、流動特性に優れる効果が得られる。10μm以下とすることで、電子部品用液状樹脂組成物中での無機充填剤の沈降を低減でき、電子部品用液状樹脂組成物としての微細間隙への浸透性流動性が向上してボイド未充填を防止できる傾向がある。無機充填剤の配合量は、電子部品用液状樹脂組成物全体の50質量以上80質量以下の範囲に設定することが好ましい。無機充填剤の配合量を55質量以上75質量以下に限定することが好ましく、さらに好ましくは60質量以上70質量以下である。配合量が50質量以上とすることで熱膨張係数の低減効果が得られやすく、80質量を以下とすることで電子部品用液状樹脂組成物の粘度が上昇を防ぎ、流動性浸透性及びディスペンス性の良好となる。Eその他添加剤本発明の電子部品用液状樹脂組成物には耐熱衝撃性向上、半導体素子への応力低減などの観点から各種可撓剤を配合することができる。可撓剤としては、特に制限は無いがゴム粒子が好ましく、それらを例示すればスチレン-ブタジエンゴムSBR、ニトリル-ブタジエンゴムNBR、ブタジエンゴムBR、ウレタンゴムUR、アクリルゴムAR等のゴム粒子が挙げられる。なかでも耐熱性、耐湿性の観点からアクリルゴムからなるゴム粒子が好ましく、コアシェル型アクリル系重合体、すなわちコアシェル型アクリルゴム粒子がより好ましい。また、上記以外のゴム粒子としてシリコーンゴム粒子も好適に用いることができ、それらを例示すれば、直鎖状のポリジメチルシロキサン、ポリメチルフェニルシロキサン、ポリジフェニルシロキサン等のポリオルガノシロキサンを架橋したシリコーンゴム粒子、シリコーンゴム粒子の表面をシリコーンレジンで被覆したもの、シリコーンゴム粒子の表面をエポキシ基で修飾したもの、乳化重合などで得られる固形シリコーン粒子のコアとアクリル樹脂等の有機重合体のシェルからなるコア-シェル重合体粒子などが挙げられる。これらのシリコーンゴム粒子の形状は無定形であっても球形であっても使用することができるが、電子部品用液状樹脂組成物の成形性に関わる粘度を低く抑えるためには球形のものを用いることが好ましい。これらのシリコーンゴム粒子は東レダウコーニングシリコーン株式会社、信越化学工業株式会社などから市販品が入手可能である。シリコーンゴム粒子の体積平均粒径は、耐熱衝撃性向上、半導体素子への応力低減などの観点から、0.001μm以上100μm以下であることが好ましく、0.01μm以上50μm以下であることがより好ましく、0.05μm以上10μm以下であることが更に好ましい。また、必要に応じ、界面活性剤としての効果を持つシリコーン変性エポキシ樹脂を添加することが好ましい。シリコーン変性エポキシ樹脂は、エポキシ基と反応する官能基を有するオルガノシロキサンとエポキシ樹脂との反応物として得ることができる。このシリコーン変性エポキシ樹脂は、常温で液状であることが好ましい。エポキシ基と反応する官能基を有するオルガノシロキサンを例示すれば、アミノ基、カルボキシル基、水酸基、フェノール性水酸基、メルカプト基等の官能基を1分子中に1個以上有するジメチルシロキサン、ジフェニルシロキサン、メチルフェニルシロキサンなどが挙げられる。該オルガノシロキサンの質量平均分子量としては500以上5000以下の範囲が好ましい。この理由としては、500以上5000以下とすることで樹脂系との相溶性が適度であるためである。重量平均分子量が500以上であると、樹脂系と適度に相溶し、添加剤としての効果が適切に発揮される。重量平均分子量が5000以下であると、樹脂系に非相溶となるのが抑えられシリコーン変性エポキシ樹脂が成形時に分離したり染み出したりするのを抑制し、接着性や外観に優れるためである。前記シリコーン変性エポキシ樹脂を得るためのエポキシ樹脂としては電子部品用液状樹脂組成物の樹脂系に相溶するものであれば特に制限は無く、電子部品用液状樹脂組成物に一般に使用されているエポキシ樹脂を用いることができ、たとえば、ビスフェノールA、ビスフェノールF、ビスフェノールAD、ビスフェノールS、ナフタレンジオール、水添ビスフェノールA等のフェノール類とエピクロルヒドリンの反応により得られるグリシジルエーテル型エポキシ樹脂、オルソクレゾールノボラック型エポキシ樹脂をはじめとするフェノール類とアルデヒド類とを縮合又は共縮合させて得られるノボラック樹脂をエポキシ化したノボラック型エポキシ樹脂、フタル酸、ダイマー酸等の多塩基酸とエピクロルヒドリンの反応により得られるグリシジルエステル型エポキシ樹脂、ジアミノジフェニルメタン、イソシアヌル酸等のポリアミンとエピクロルヒドリンの反応により得られるグリシジルアミン型エポキシ樹脂、オレフィン結合を過酢酸等の過酸で酸化して得られる線状脂肪族エポキシ樹脂、脂環族エポキシ樹脂などが挙げられ、これらを単独で用いても2種以上を組み合わせて用いてもよいが、常温液状のものが好ましい。シリコーン変性エポキシ樹脂の添加量は電子部品用液状樹脂組成物全体に対して、0.01質量以上1.5質量以下が好ましく、0.05質量以上1質量以下がより好ましい。0.01質量以上とすることで充分な添加効果が得られ、1.5質量以下とすることで硬化時に硬化物表面からの染み出しの発生を防止し、接着力の低下を防止できる。本発明の効果が得られる範囲であれば、シリコーン変性エポキシ樹脂以外にも、界面活性剤としての効果を持つ添加剤を添加することができる。本発明の電子部品用液状樹脂組成物には必要に応じて、樹脂と無機充填剤或いは樹脂と電子部品の構成部材との界面接着を強固にする目的でカップリング剤を使用することが好ましい。これらのカップリング剤には特に制限はなく、従来公知のものを用いることができるが、たとえば、1級及び/又は2級及び/又は3級アミノ基を有するシラン化合物、エポキシシラン、メルカプトシラン、アルキルシラン、ウレイドシラン、ビニルシラン等の各種シラン系化合物、チタン系化合物、アルミニウムキレート類、アルミニウム/ジルコニウム系化合物などが挙げられる。これらを例示すると、ビニルトリクロロシラン、ビニルトリエトキシシラン、ビニルトリスβ-メトキシエトキシシラン、γ-メタクリロキシプロピルトリメトキシシラン、β-3,4-エポキシシクロヘキシルエチルトリメトキシシラン、γ-グリシドキシプロピルトリメトキシシラン、γ-グリシドキシプロピルメチルジメトキシシラン、ビニルトリアセトキシシラン、γ-メルカプトプロピルトリメトキシシラン、γ-アミノプロピルトリメトキシシラン、γ-アミノプロピルメチルジメトキシシラン、γ-アミノプロピルトリエトキシシラン、γ-アミノプロピルメチルジエトキシシラン、γ-アニリノプロピルトリメトキシシラン、γ-アニリノプロピルトリエトキシシラン、γ-N,N-ジメチルアミノプロピルトリメトキシシラン、γ-N,N-ジエチルアミノプロピルトリメトキシシラン、γ-N,N-ジブチルアミノプロピルトリメトキシシラン、γ-N-メチルアニリノプロピルトリメトキシシラン、γ-N-エチルアニリノプロピルトリメトキシシラン、γ-N,N-ジメチルアミノプロピルトリエトキシシラン、γ-N,N-ジエチルアミノプロピルトリエトキシシラン、γ-N,N-ジブチルアミノプロピルトリエトキシシラン、γ-N-メチルアニリノプロピルトリエトキシシラン、γ-N-エチルアニリノプロピルトリエトキシシラン、γ-N,N-ジメチルアミノプロピルメチルジメトキシシラン、γ-N,N-ジエチルアミノプロピルメチルジメトキシシラン、γ-N,N-ジブチルアミノプロピルメチルジメトキシシラン、γ-N-メチルアニリノプロピルメチルジメトキシシラン、γ-N-エチルアニリノプロピルメチルジメトキシシラン、N-トリメトキシシリルプロピルエチレンジアミン、N-ジメトキシメチルシリルイソプロピルエチレンジアミン、メチルトリメトキシシラン、ジメチルジメトキシシラン、メチルトリエトキシシラン、γ-クロロプロピルトリメトキシシラン、ヘキサメチルジシラン、ビニルトリメトキシシラン、γ-メルカプトプロピルメチルジメトキシシラン等のシラン系カップリング剤、イソプロピルトリイソステアロイルチタネート、イソプロピルトリスジオクチルパイロホスフェートチタネート、イソプロピルトリスN-アミノエチル-アミノエチルチタネート、テトラオクチルビスジトリデシルホスファイトチタネート、テトラ2,2-ジアリルオキシメチル-1-ブチルビスジトリデシルホスファイトチタネート、ビスジオクチルパイロホスフェートオキシアセテートチタネート、ビスジオクチルパイロホスフェートエチレンチタネート、イソプロピルトリオクタノイルチタネート、イソプロピルジメタクリルイソステアロイルチタネート、イソプロピルトリドデシルベンゼンスルホニルチタネート、イソプロピルイソステアロイルジアクリルチタネート、イソプロピルトリスジオクチルホスフェートチタネート、イソプロピルトリクミルフェニルチタネート、テトライソプロピルビスジオクチルホスファイトチタネート等のチタネート系カップリング剤などが挙げられ、これらの1種を単独で用いても2種類以上を組み合わせて用いてもよい。また、本発明の電子部品用液状樹脂組成物には、必要に応じて下記一般式1又は2で表されるイオントラップ剤をIC等の半導体素子の耐マイグレーション性、耐湿性及び高温放置特性を向上させる観点から含有することが好ましい。Mg1-xAlxOH2CO3x/2mH2O10<x≦0.5、mは正の数BiOxOHyNO3Z20.9≦x≦1.1、0.6≦y≦0.8、0.2≦z≦0.4これらイオントラップ剤の添加量としては0.1質量以上3.0質量以下が好ましく、さらに好ましくは0.3質量以上1.5質量以下である。イオントラップ剤の体積平均粒径は0.1μm以上3.0μm以下が好ましく、最大粒径は10μm以下が好ましい。なお、一般式1の化合物は市販品として協和化学工業株式会社製商品名DHT-4Aとして入手可能である。また、一般式2の化合物は市販品としてIXE500東亞合成製商品名として入手可能である。また必要に応じてその他の陰イオン交換体を添加することもできる。陰イオン交換体としては特に制限はなく、従来公知のものを用いることができる。たとえば、マグネシウム、アルミニウム、チタン、ジルコニウム、アンチモン等の元素の含水酸化物などが挙げられ、これらを単独又は2種以上を組み合わせて用いることができる。本発明の電子部品用液状樹脂組成物には、その他の添加剤として、染料、カーボンブラック等の着色剤、希釈剤、レベリング剤、消泡剤などを必要に応じて配合することができる。本発明の電子部品用液状樹脂組成物は、上記各種成分を均一に分散混合できるのであれば、いかなる手法を用いても調製できるが、一般的な手法として、所定の配合量の成分を秤量し、らいかい機、ミキシングロール、プラネタリミキサなどを用いて混合、混練し、必要に応じて脱泡することによって得ることができる。本発明の電子部品用液状樹脂組成物の25°Cにおける粘度は、0.01Pas~1000Pasであることが好ましく、0.1Pas~200Pasであることがより好ましく、1Pas~50Pasであることが更に好ましい。電子部品用液状樹脂組成物の25°Cにおける粘度は、E型粘度計コーン角度3°、回転数5rpmを用いて測定する。本発明の電子部品用液状樹脂組成物は、半導体素子と基板の隙間を封止するのに用いることができる。具体的には、本発明の電子部品用液状樹脂組成物を用いた電子部品装置は、半導体素子の回路形成面と無機又は有機基板の回路形成面とを対向させ、前記半導体素子の電極と前記基板の回路とがバンプを介して電気的に接続され、前記半導体素子と前記基板の隙間に本発明の電子部品用液状樹脂組成物を封止してなる。本発明の電子部品用液状樹脂組成物を用いて素子を封止する方法としては、ディスペンス方式、注型方式、印刷方式などが挙げられる。以下、本発明を実施例により具体的に説明するが、本発明はこれらの実施例に限定されるものではない。実施例1~10、比較例1~4液状エポキシ樹脂として、ビスフェノールFをエポキシ化して得られるエポキシ当量160の液状ジエポキシ樹脂液状エポキシ1;三菱化学株式会社製、商品名jER806、アミノフェノールをエポキシ化して得られるエポキシ当量95の3官能液状エポキシ樹脂液状エポキシ2;三菱化学株式会社製、商品名jER630、硬化剤として活性水素当量45のジエチルトルエンジアミン芳香族の液状アミン1;三菱化学株式会社製、商品名jERキュアW、活性水素当量63のジエチルジアミノジフェニルメタン芳香族の液状アミン2;日本化薬株式会社製、商品名カヤハードA-A、活性水素当量160のジェファーアミンT-403脂肪族アミン:三井化学ファイン株式会社製、酸無水物当量168の液状酸無水物酸無水物;日立化成工業株式会社製、商品名HN5500、水酸基当量141のアリル化フェノールノボラック樹脂フェノール樹脂;明和化成株式会社製、商品名MEH-8000H、硬化促進剤として、2-フェニル-4-メチル-ヒドロキシイミダゾール硬化促進剤5、3-ヒドロキシ安息香酸硬化促進剤6、無機充填剤として体積平均粒径1μmの球状溶融シリカシリカ、その他に、ジメチル型固形シリコーンゴム粒子の表面がエポキシ基で修飾された体積平均粒径2μmの球状のシリコーンゴム粒子、γ-グリシドキシプロピルトリメトキシシランシランカップリング剤、カーボンブラック着色剤、三菱化学株式会社製、商品名MA-100、ビスマス系イオントラップ剤イオントラップ剤、東亞合成株式会社製、商品名IXE-500を用意した。硬化促進剤1の調製フラスコに16.2gの3-ヒドロキシ安息香酸と25.0gの1,4-ブタンジオールジビニルエーテルを仕込み3-ヒドロキシ安息香酸と1,4-ブタンジオールジビニルエーテルのモル比は1:1.5、100°Cで2時間反応させることにより、1分子中に一般式Iで表される構造部位及び一般式IIで表される構造部位を有する硬化促進剤1を得た。得られた硬化促進剤1の重量平均分子量はポリスチレン換算で3857であり、遊離のカルボキシ基及び遊離のフェノール性水酸基の含有率は0であった。硬化促進剤2の調製フラスコに36.3gのo-サリチロイルサリチル酸と30.0gの1,4-ブタンジオールジビニルエーテルを仕込みo-サリチロイルサリチル酸と1,4-ブタンジオールジビニルエーテルのモル比は1:1.5、100°Cで2時間反応させることにより、1分子中に一般式Iで表される構造部位及び一般式IIで表される構造部位を有する硬化促進剤2を得た。得られた硬化促進剤2の重量平均分子量はポリスチレン換算で4523であり、遊離のカルボキシ基及び遊離のフェノール性水酸基の含有率は0であった。硬化促進剤3の調製フラスコに16.7gの3-ヒドロキシ安息香酸と25.0gのn-プロピルビニルエーテルを仕込み3-ヒドロキシ安息香酸とn-プロピルビニルエーテルのモル比は1:2.4、30分かけて常温から70°Cまで上昇させた後、70°Cで4時間反応させた。その後、ロータリーエバポレーターを用い、混合液から未反応のビニルエーテルを留去し、その後、真空ポンプにより真空乾燥することにより、1分子中に一般式Iで表される構造部位及び一般式IIで表される構造部位を有する硬化促進剤3を得た。得られた硬化促進剤3の重量平均分子量はポリスチレン換算で452であり、遊離のカルボキシ基及び遊離のフェノール性水酸基の含有率は0であった。硬化促進剤4の調製フラスコに16.7gの4-ヒドロキシ安息香酸と25.0gのn-プロピルビニルエーテルを仕込み4-ヒドロキシ安息香酸とn-プロピルビニルエーテルのモル比は1:2.4、30分かけて常温から70°Cまで上昇させた後、70°Cで4時間反応させた。その後、ロータリーエバポレーターを用い、混合液から未反応のビニルエーテルを留去し、その後、真空ポンプにより真空乾燥することにより、一分子中に一般式Iで表される構造部位及び一般式IIで表される構造部位を有する硬化促進剤4を得た。得られた硬化促進剤4の重量平均分子量はポリスチレン換算で521であり、遊離のカルボキシ基及び遊離のフェノール性水酸基の含有率は0であった。下記表1に示す組成となるように各成分を配合し、三本ロール及び真空擂潰機にて混練分散した後、実施例1~15及び比較例1~8の電子部品用液状樹脂組成物を作製した。なお表1中の配合単位は特に記載のない限り質量部である。得られた電子部品用液状樹脂組成物の評価結果について表2に示す。特性試験の試験方法を以下に説明する。なお、使用した電子部品用液状樹脂組成物の諸特性及び含浸時間、ボイドの観察、各種信頼性の評価は以下の方法及び条件で行った。信頼性の評価に使用した半導体装置の諸元は、チップサイズ20×20×0.55tmm回路:アルミのデイジーチェーン接続、パッシベーション:ポリイミド膜HD4000、日立化成デュポンマイクロシステムズ製、商品名、バンプ:はんだボールSn-Ag-Cu、直径80μm、7,744pin、、バンプピッチ:190μm、基板:FR-5ソルダーレジストSR7200、日立化成工業製、商品名、60×60×0.8tmm、チップ/基板間のギャップ:50μmである。半導体装置は、電子部品用液状樹脂組成物をディスペンス方式でアンダーフィルし、130°Cまたは165°Cの硬化温度で、2時間硬化することで作製した。また、各種試験片の硬化条件も同様な条件で行った。1粘度初期粘度電子部品用液状樹脂組成物を調製してから2時間以内に、25°Cにおける粘度をE型粘度計コーン角度3°、回転数5rpmを用いて測定した。2ポットライフ電子部品用液状樹脂組成物を25°Cで24時間放置後、25°Cにおける粘度をE型粘度計コーン角度3°、回転数5rpmを用いて測定した放置後粘度。ポットライフは、放置後粘度-初期粘度/初期粘度×100で算出した。尚、24時間放置後にゲル化していた場合は、測定不可とした。3ゲルタイムゲル化試験機を用い、配合した電子部品用液状樹脂組成物を165°Cまたは130°Cの熱板上に適量約3ml滴下した後、目視で観察し、流動性を失ってゲル状態になるまでの時間をゲルタイムとして測定した。4ガラス転移温度Tg所定条件で硬化した試験片3mm×3mm×20mmを熱機械分析装置TMAQ400ティーエイインスツルメント製を用い、荷重15g、測定温度0°C~200°C、昇温速度10°C/分の条件で測定した。5接着力SiN接着力P-SiN付きウェハー住友商事九州株式会社製の表面に電子部品用液状樹脂組成物を直径3mm高さ3mmに成形した試験片を作製し、ボンドテスターDS100型DAGE製を用いて、ヘッドスピード50μm/sec、25°Cの条件でせん断応力をかけ、成形品がP-SiN付ウェハーから剥離する強度を測定した。この測定は、試験片成形直後、及び130°C、85RHのHASTHighlyAcceleratedTemperatureandHumidityStressTest条件下で200h処理後に行った。PI接着力感光性ポリイミドHD4100日立化成デュポンマイクロシステムズ製、商品名の表面に電子部品用液状樹脂組成物を直径3mm高さ3mmに成形した試験片を作製し、ボンドテスターDS100型DAGE製を用いて、ヘッドスピード50μm/sec、25°Cの条件においてせん断応力をかけ、成形品が感光性ポリイミドから剥離する強度を測定した。この測定は、試験片成形直後、及び130°C、85RHのHAST条件下で200h処理後に行った。6含浸時間半導体装置を110°Cに加熱したホットプレート上に置き、デイスペンサーを用いて電子部品用液状樹脂組成物の所定量約1mlをチップの側面1辺に滴下し、樹脂組成物が対向する側面にまで浸透するのに要する時間を測定した。7ボイド観察電子部品用液状樹脂組成物をアンダーフィルして作製した半導体装置の内部を超音波探傷装置AT-5500日立建機製で観察し、ボイドの有無を調べた。8チップ反り電子部品用液状樹脂組成物をアンダーフィルして作製した半導体装置のチップ対角線上の反り量μmを室温にて表面粗さ測定器サーフコーダSE-2300小坂研究所製を用いて測定した。9耐温度サイクル性電子部品用液状樹脂組成物をアンダーフィルして作製した半導体装置を-55°C~125°C、各30分のヒートサイクルで2000サイクル処理し、1000サイクルごとに導通試験を行いアルミ配線及びパッドの断線不良を調べ、不良パッケージ数/評価パッケージ数で評価した。10耐湿信頼性電子部品用液状樹脂組成物をアンダーフィルして作製した半導体装置を130°C、85RHのHAST条件下で200h処理後、アルミ配線及びパッドの断線有無を導通試験より確認し、不良パッケージ数/評価パッケージ数で評価した。本発明におけるC成分である硬化促進剤を含まない比較例1~4では、ゲルタイムが長く、またボイドが発生した。更に、130°C硬化において、硬化物の接着力が低いために、耐温度サイクル性及び耐湿信頼性に劣り、特に耐温度サイクル性が著しく劣っていた。さらにB成分が脂肪族アミンである比較例4では、硬化促進剤を含有しない場合でもポットライフに劣り、また、半導体装置を作製する際には充填ができず、評価することができなかった。また、B成分が酸無水物である比較例7及びフェノール樹脂である比較例8は本発明の硬化促進剤では硬化しなかった。また、C成分が硬化促進剤5である比較例5では、ゲルタイムが短くなるものの、硬化物のTg及びHAST処理後の接着力が低下し、耐湿性が著しく低下した。また、C成分が硬化促進剤6である比較例6では、ゲルタイムが短くなるものの、ポットライフが悪化した。また、半導体装置を作製する際には充填ができず、評価することができなかった。これに対して、実施例1~15は、比較例1~3と比較してゲルタイムが短縮し、ボイドが発生せず、硬化物の接着力も向上し、耐温度サイクル性や耐湿性が向上した。特に、130°C硬化での接着力が向上し、耐温度サイクル性や耐湿性が向上しており、硬化温度を低く設定することでとチップ反り量が小さくすることも可能となった。また、比較例5と比較すると、HAST処理後の接着力が向上し、耐湿性に優れた半導体装置が得られており、比較例6と比較すると、ポットライフが向上し、比較例1~8と比較して、成形性、信頼性においてバランスの良い半導体装置が得られた。"